(57)【要約】  他の化合物との反応性に優れるＮ−置換又は無置換アミノ基を有し、分散媒や樹脂中などでの分散性に優れる表面修飾ナノダイヤモンドを提供することにある。  本発明の表面修飾ナノダイヤモンドは、ナノダイヤモンド粒子の表面に表面修飾基を有する表面修飾ナノダイヤモンドであって、前記表面修飾基が、下記式（１）で表される基を含む［下記式（１）中の符号は、本明細書に記載のとおりである］。【化１】2018186382.tif 000006
2018186382.tif 000002
【特許請求の範囲】
【請求項１】
ナノダイヤモンド粒子の表面に表面修飾基を有する表面修飾ナノダイヤモンドであって、前記表面修飾基が、下記式（１）で表される基を含む、表面修飾ナノダイヤモンド。
【化１】
2018186382.tif 000005
［式（１）中のＲaは炭素数１〜１２のアルキレン基、Ｒb及びＲcはそれぞれ水素原子、炭素数１〜３のアルキル基、アリール基、又はアラルキル基、Ｒdは同一又は異なって、炭素数１〜３のアルキル基を示す。式（１）中の波線を施した結合手と結合している酸素原子の結合は同一又は異なって、水素原子、炭素数１〜３のアルキル基、アシル基、又は他の式（１）で表される基におけるシリコン原子と結合する。ｎは０、１、又は２、ｍは１、２、又は３を示し、ｍ＋ｎ≦３である。式（１）中のＮＤはナノダイヤモンド粒子を示す。］
【請求項２】
前記ナノダイヤモンド粒子が爆轟法ナノダイヤモンド粒子である、請求項１に記載の表面修飾ナノダイヤモンド。
【請求項３】
請求項１又は２に記載の表面修飾ナノダイヤモンドと分散媒を含む、表面修飾ナノダイヤモンド分散液。
【請求項４】
前記表面修飾ナノダイヤモンドのメディアン径が５０ｎｍ以下である、請求項３に記載の表面修飾ナノダイヤモンド分散液。
【請求項５】
前記表面修飾ナノダイヤモンド分散液はジルコニウムを含み、前記ジルコニウム（Ｚｒ元素換算）の割合が、前記表面修飾ナノダイヤモンド分散液に含まれる表面修飾ナノダイヤモンドと前記ジルコニウム（Ｚｒ元素換算）の合計含有量に対して、０．０１重量％以上である、請求項４に記載の表面修飾ナノダイヤモンド分散液。
【請求項６】
請求項１又は２に記載の表面修飾ナノダイヤモンドと樹脂を含む、樹脂分散体。
【請求項７】
前記樹脂分散体はジルコニウムを含み、前記ジルコニウム（Ｚｒ元素換算）の割合が、前記樹脂分散体に含まれる表面修飾ナノダイヤモンドと前記ジルコニウム（Ｚｒ元素換算）の合計含有量に対して、０．０１重量％以上である、請求項６に記載の樹脂分散体。
【発明の詳細な説明】
【技術分野】
【０００１】
本発明は、表面修飾ナノダイヤモンド、前記表面修飾ナノダイヤモンドと分散媒を含む表面修飾ナノダイヤモンド分散液、及び前記表面修飾ナノダイヤモンドと樹脂を含む樹脂分散体に関する。本願は、２０１７年４月７日に日本に出願した特願２０１７−０７７１３４号の優先権を主張し、その内容をここに援用する。
【背景技術】
【０００２】
ナノダイヤモンドは、比表面積が非常に大きい超微粒子であり、高い機械的強度と電気絶縁性、及び優れた熱伝導性を有する。また、ナノダイヤモンドは、消臭効果、抗菌効果、耐薬品性も有する。そのため、ナノダイヤモンドは、研磨材、導電性付与材、絶縁材料、消臭剤、抗菌剤等に使用されている。【０００３】
このような特徴を有するナノダイヤモンド粒子は、一般的に、爆轟法により合成される。爆轟法で得られるナノダイヤモンド粒子は、凝着体を形成している場合が多く、この凝着体を、ビーズミル等の粉砕機を用いた解砕処理に付することで粒子径Ｄ５０（メディアン径）が１０ｎｍ未満のいわゆる一桁ナノダイヤモンド粒子が得られる（下記特許文献１、２）。【０００４】
一方、上記ナノダイヤモンドの特徴を活かしながら、放熱材料、光学材料（例えば、高機能フィルム材料）、素材強化材料、熱交換流動媒体、コーティング材（例えば、抗菌コーティング材、消臭コーティング材）、研磨剤、潤滑剤、医療材料等の種々のアプリケーションへ展開するために、ナノダイヤモンド粒子に目的の表面修飾基を導入することが行われている。【０００５】
ナノダイヤモンド粒子に表面修飾基を付与する方法としては、ナノダイヤモンド粒子にシランカップリング剤を反応させてケイ素化処理（シリル化処理）し、表面修飾基にシラノール基を有するナノダイヤモンド粒子を得ることが知られている（下記特許文献２）。
【先行技術文献】
【特許文献】
【０００６】
【特許文献１】特開２００５−００１９８３号公報
【特許文献２】特開２０１２−１７２２５号公報
【発明の概要】
【発明が解決しようとする課題】
【０００７】
上記特許文献２では、ナノダイヤモンド粒子とトリメチルクロロシランを反応させて、ケイ素化処理（シリル化処理）しているため、ナノダイヤモンド粒子の凝集体（平均粒子径数百ｎｍ以上）が得られており、粒子径が５０ｎｍ以下のナノダイヤモンド粒子を得ることについての言及はなく、表面修飾基としてアミノ基を導入することについての言及はない。【０００８】
従って、本発明の目的は、他の化合物との反応性に優れるＮ−置換又は無置換アミノ基を有し、分散媒や樹脂中などでの分散性に優れる表面修飾ナノダイヤモンドを提供することにある。
本発明の他の目的は、前記表面修飾ナノダイヤモンドが有機溶媒などの分散媒に高分散してなるナノダイヤモンド分散液を提供することにある。
本発明の他の目的は、前記表面修飾ナノダイヤモンドが樹脂中に高分散してなる樹脂分散体を提供することにある。
【課題を解決するための手段】
【０００９】
本発明者は、上記課題を解決するため鋭意検討した結果、ナノダイヤモンド粒子とＮ−置換又は無置換アミノ基を有するシランカップリング剤の反応を、粉砕及び解離処理をしつつ行うことにより、分散媒や樹脂中などで高い分散性を有し、表面修飾基のナノダイヤモンド粒子と結合していない末端に他の化合物との反応性に優れるＮ−置換又は無置換アミノ基を有する表面修飾ナノダイヤモンドが得られることを見いだした。本発明はこれらの知見に基づいて完成させたものである。【００１０】
すなわち、本発明は、ナノダイヤモンド粒子の表面に表面修飾基を有する表面修飾ナノダイヤモンドであって、前記表面修飾基が、下記式（１）で表される基を含む、表面修飾ナノダイヤモンドを提供する。
【化１】
2018186382.tif 000003
［式（１）中のＲaは炭素数１〜１２のアルキレン基、Ｒb及びＲcはそれぞれ水素原子、炭素数１〜３のアルキル基、アリール基、又はアラルキル基、Ｒdは同一又は異なって、炭素数１〜３のアルキル基を示す。式（１）中の波線を施した結合手と結合している酸素原子の結合は同一又は異なって、水素原子、炭素数１〜３のアルキル基、アシル基、又は他の式（１）で表される基におけるシリコン原子と結合する。ｎは０、１、又は２、ｍは１、２、又は３を示し、ｍ＋ｎ≦３である。式（１）中の左端の酸素原子から出る結合手がナノダイヤモンド粒子と結合する。］【００１１】
本発明は、前記ナノダイヤモンド粒子が爆轟法ナノダイヤモンド粒子であることが好ましい。【００１２】
また、本発明は、前記表面修飾ナノダイヤモンドと分散媒を含む、表面修飾ナノダイヤモンド分散液を提供する。【００１３】
本発明は、前記表面修飾ナノダイヤモンドのメディアン径が５０ｎｍ以下であることが好ましい。【００１４】
本発明は、前記表面修飾ナノダイヤモンド分散液はジルコニウムを含み、前記ジルコニウム（Ｚｒ元素換算）の割合が、前記表面修飾ナノダイヤモンド分散液に含まれる表面修飾ナノダイヤモンドと前記ジルコニウム（Ｚｒ元素換算）の合計含有量に対して、０．０１重量％以上であることが好ましい。【００１５】
また、本発明は、前記表面修飾ナノダイヤモンドと樹脂を含む、樹脂分散体を提供する。【００１６】
本発明は、前記樹脂分散体はジルコニウムを含み、前記ジルコニウム（Ｚｒ元素換算）の割合が、前記樹脂分散体に含まれる表面修飾ナノダイヤモンドと前記ジルコニウム（Ｚｒ元素換算）の合計含有量に対して、０．０１重量％以上であることが好ましい。
【発明の効果】
【００１７】
本発明の表面修飾ナノダイヤモンドは、表面修飾基に反応の足場となるＮ−置換又は無置換アミノ基を有するため、酸、エステル、エポキシ、ケトン、ハロゲン化合物等の他の化合物との反応性に優れる。また、本発明の表面修飾ナノダイヤモンドは、有機溶媒などの分散媒や樹脂中などでの分散性に優れる。
本発明の表面修飾ナノダイヤモンド分散液は、特にナノダイヤモンド粒子の分散性に優れ、表面修飾ナノダイヤモンドの供給材料として好適に使用することができる。
本発明の樹脂分散体は、樹脂と表面修飾ナノダイヤモンドの分散性や親和性が良く、樹脂が透明である場合はその透明性を保持しつつ、ナノダイヤモンドが有する高い機械的強度や、高い屈折率、高い熱伝導度を付与することができる。
【図面の簡単な説明】
【００１８】
【図１】本発明の表面修飾ナノダイヤモンドの一例を示す拡大模式図である。
【図２】本発明の表面修飾ナノダイヤモンドの製造方法の工程図の一例である。
【発明を実施するための形態】
【００１９】
［表面修飾ナノダイヤモンド］
本発明の表面修飾ナノダイヤモンド（以後、ナノダイヤモンドを「ＮＤ」と称する場合がある）は、ナノダイヤモンド粒子の表面に表面修飾基を有する表面修飾ナノダイヤモンドであって、前記表面修飾基が、下記式（１）で表される基を含むことを特徴とする。尚、本発明の表面修飾ＮＤは、表面修飾基として、下記式（１）で表される基以外の基を有していてもよい。
【化１】
2018186382.tif 000004
［式（１）中のＲaは炭素数１〜１２のアルキレン基、Ｒb及びＲcはそれぞれ水素原子、炭素数１〜３のアルキル基、アリール基、又はアラルキル基、Ｒdは同一又は異なって、炭素数１〜３のアルキル基を示す。式（１）中の波線を施した結合手と結合している酸素原子の結合は同一又は異なって、水素原子、炭素数１〜３のアルキル基、アシル基、又は他の式（１）で表される基におけるシリコン原子と結合する。ｎは０、１、又は２、ｍは１、２、又は３を示し、ｍ＋ｎ≦３である。式（１）中のＮＤはナノダイヤモンド粒子を示す。］
【００２０】
図１は、本発明の表面修飾ＮＤの一例を示す拡大模式図であり、表面修飾ＮＤ［１］は、ＮＤ粒子［２］の表面に、表面修飾基［３］を備える。図１は、表面修飾基［３］における式（１）で表される基におけるｎが０であり、ｍが１である場合を示す。尚、図１中のＲa、Ｒb及びＲcは、式（１）中のＲa、Ｒb及びＲcと同じである。図１における波線を施した結合手と結合している酸素原子の結合も式（１）と同様である。
【００２１】
式（１）中のＲb、Ｒc及びＲdにおける炭素数１〜３のアルキル基は、好ましくはエチル基、メチル基であり、より好ましくはメチル基である。式（１）中のＲb及びＲcにおけるアリール基は、好ましくはフェニル基、トリル基であり、より好ましくはフェニル基である。式（１）中のＲb及びＲcにおけるアラルキル基は、好ましくはベンジル基である。
【００２２】
式（１）中の波線を施した結合手と結合している酸素原子の結合における炭素数１〜３のアルキル基は、好ましくはエチル基、メチル基であり、より好ましくはメチル基である。式（１）中の波線を施した結合手と結合している酸素原子の結合におけるアシル基は、好ましくはアセチル基である。尚、式（１）中のｍが２である場合は、式（１）で表される基が２箇所でナノダイヤモンド粒子と結合していることを意味する。式（１）中のｍが３である場合は、式（１）で表される基が３箇所でナノダイヤモンド粒子と結合していることを意味し、このときのｎは０である。
【００２３】
本発明の表面修飾ＮＤは、ＮＤ粒子と前記Ｎ−置換又は無置換アミノ基を含む炭化水素基を有するシランカップリング剤とを反応（縮合反応）させることにより得られる。前記シランカップリング剤は、少なくとも１つ（好ましくは３つ）の加水分解性基を有する。加水分解性基としては、例えば、メトキシ基、エトキシ基、プロポキシ基などのアルコキシ基が挙げられる。本発明の表面修飾ＮＤは、ＮＤ粒子と前記シランカップリング剤との反応物（縮合反応物）である。式（１）で表される基は、上記の反応で用いたシランカップリング剤に由来する表面修飾基である。
【００２４】
上記のＮＤ粒子とシランカップリング剤との反応以外に、ＮＤ粒子との反応前又は反応後において、シランカップリング剤の有する加水分解性基の加水分解反応や、複数のシランカップリング剤の加水分解性基どうしの加水分解・縮合反応を生じ得る。式（１）中の波線を施した結合手と結合している酸素原子の結合における水素原子は、シランカップリング剤におけるシリコン原子に結合した加水分解性基が加水分解されて水酸基となった状態を示す。また、式（１）中の波線で示す酸素原子の結合における他の式（１）で表される基におけるシリコン原子は、上記のようにシランカップリング剤におけるシリコン原子に結合した加水分解性基が加水分解されて水酸基となった、複数の式（１）で表される基の水酸基の間で縮合反応が起き、複数の式（１）で表される基において−Ｓｉ−Ｏ−Ｓｉ−結合が生じた状態を表す。
【００２５】
前記シランカップリング剤としては、例えば３−アミノプロピルトリメトキシシラン、３−アミノプロピルトリエトキシシラン、［３−（Ｎ，Ｎ−ジメチルアミノ）プロピル］トリメトキシシラン、［３−（フェニルアミノ）プロピル］トリメトキシシラン、４−アミノブチルトリメトキシシラン、５−アミノペンチルトリメトキシシラン、６−アミノヘキシルトリメトキシシラン、８−アミノオクチルトリメトキシシラン、および１０−アミノデシルトリメトキシシランが挙げられる。ＮＤ粒子とシランカップリング剤の反応の詳細については、後述の表面修飾ナノダイヤモンドの製造方法の修飾工程Ｓ４で述べる。
【００２６】
表面修飾ＮＤを構成するＮＤ粒子は、少なくともナノダイヤモンドの一次粒子を含み、その他、前記一次粒子が数個〜数十個程度凝集した二次粒子が含まれていても良い。
【００２７】
ＮＤ粒子としては、例えば爆轟法ＮＤ（すなわち、爆轟法によって生成したＮＤ）や、高温高圧法ＮＤ（すなわち、高温高圧法によって生成したＮＤ）を使用することができる。本発明の表面修飾ＮＤにおいては、なかでも、より分散性に優れる点で、すなわち一次粒子の粒子径が一桁ナノメートルである点で、爆轟法ＮＤを使用することが好ましい。
【００２８】
前記爆轟法には、空冷式爆轟法と水冷式爆轟法が含まれる。本発明においては、なかでも、空冷式爆轟法が水冷式爆轟法よりも一次粒子が小さいＮＤを得ることができるうえで好ましい。また、爆轟は大気雰囲気下で行っても良く、窒素雰囲気、アルゴン雰囲気、二酸化炭素雰囲気等の不活性ガス雰囲気下で行っても良い。従って、上記修飾工程Ｓ４に付すＮＤとしては、爆轟法ＮＤが好ましく、より好ましくは空冷式爆轟法ＮＤ（すなわち、空冷式爆轟法によって生成したＮＤ）である。また、ＮＤ粒子は、平均粒子径が小さく且つ一次粒子表面の官能基量の多いＮＤ粒子を効率よく生じさせる点においてより好ましくは、空冷式であって不活性ガス雰囲気下での爆轟法によって生成したＮＤ粒子である。尚、ＮＤ粒子の表面官能基としては、例えば、アミノ基、水酸基、およびカルボキシル基が挙げられる。爆轟法ＮＤの生成及び精製等の詳細については、後述の表面修飾ナノダイヤモンドの製造方法で述べる。
【００２９】
前記表面修飾ＮＤは、表面修飾基を有するため、表面修飾基を有しないＮＤ粒子よりも、表面修飾基の立体障害によりＮＤ粒子同士の凝集が抑制され、優れた分散性を発揮することができる。また、表面修飾基に含まれる炭化水素基は疎水性であるため樹脂等に対して親和性を示すため、良好な濡れ性を示し、樹脂等に対してなじみ易さを発揮することができる。
【００３０】
［表面修飾ナノダイヤモンドの製造方法］
本発明の表面修飾ＮＤは、例えば爆轟法（より好ましくは空冷式爆轟法、特に好ましくは、空冷式であって不活性ガス雰囲気下での爆轟法）によってＮＤ粒子を生成し、得られたＮＤ粒子に前記シランカップリング剤を反応させて表面修飾することにより製造することができる。
【００３１】
以下に、本発明の表面修飾ＮＤの製造方法の一例を、図２（生成工程Ｓ１、精製工程Ｓ２、乾燥工程Ｓ３、修飾工程Ｓ４）に従って説明するが、本発明の表面修飾ＮＤは、上記以外の工程(例えば、酸素酸化工程や水素化工程)を有していてもよく、以下の製造方法に限定されない。
【００３２】
（生成工程Ｓ１）
生成工程Ｓ１では、空冷式であって不活性ガス雰囲気下での爆轟法によりＮＤを生成する。まず、成形された爆薬に電気雷管が装着されたものを爆轟用の耐圧性容器の内部に設置し、容器内において大気組成の常圧の気体と使用爆薬とが共存する状態で、容器を密閉する。容器は例えば鉄製で、容器の容積は例えば０.５〜４０ｍ3である。爆薬としては、トリニトロトルエン（ＴＮＴ）とシクロトリメチレントリニトロアミンすなわちヘキソーゲン（ＲＤＸ）との混合物を使用することができる。ＴＮＴとＲＤＸの重量比（ＴＮＴ／ＲＤＸ）は、例えば４０／６０〜６０／４０の範囲である。
【００３３】
生成工程Ｓ１では、次に、電気雷管を起爆させ、容器内で爆薬を爆轟させる。爆轟とは、化学反応に伴う爆発のうち反応の生じる火炎面が音速を超えた高速で移動するものをいう。爆轟の際、使用爆薬が部分的に不完全燃焼を起こして遊離した炭素を原料として、爆発で生じた衝撃波の圧力とエネルギーの作用によってＮＤが生成する。生成したＮＤは、隣接する一次粒子ないし結晶子の間がファンデルワールス力の作用に加えて結晶面間クーロン相互作用が寄与して非常に強固に集成し、凝着体を成す。
【００３４】
生成工程Ｓ１では、次に、室温において２４時間程度放置することにより放冷し、容器およびその内部を降温させる。この放冷の後、容器の内壁に付着しているＮＤ粗生成物（上述のようにして生成したＮＤの凝着体および煤を含む）をヘラで掻き取る作業を行い、ＮＤ粗生成物を回収する。以上のような方法によって、ＮＤ粒子の粗生成物を得ることができる。空冷式であって不活性ガス雰囲気下での爆轟法は、平均粒子径が小さく且つ一次粒子表面の官能基量の多いＮＤを生じさせるうえで好適である。これは、ダイヤモンド結晶子が形成される過程において、原料炭素からのダイヤモンド核の成長が抑制されて、原料炭素の一部が（あるものは酸素等を伴って）表面官能基を形成するためであると考えられる。また、以上のような生成工程Ｓ１を必要回数行うことによって、所望量のＮＤ粗生成物を取得することが可能である。
【００３５】
（精製工程Ｓ２）
精製工程Ｓ２は、原料であるＮＤ粗生成物に例えば水溶媒中で強酸を作用させる酸処理を含む。爆轟法で得られるＮＤ粗生成物には金属酸化物が含まれやすい。この金属酸化物は、爆轟法に使用される容器等に由来するＦｅ、Ｃｏ、Ｎｉ等の酸化物であり、例えば水溶媒中で所定の強酸を作用させることにより、ＮＤ粗生成物から金属酸化物を溶解・除去することができる（酸処理）。この酸処理に用いられる強酸としては鉱酸が好ましく、例えば、塩酸、フッ化水素酸、硫酸、硝酸、およびこれらの混合物（＝混酸）が挙げられる。酸処理では、一種類の強酸を用いてもよいし、二種類以上の強酸を用いてもよい。酸処理で使用される強酸の濃度は、例えば１〜５０重量％である。酸処理温度は、例えば７０〜１５０℃である。酸処理時間は、例えば０.１〜２４時間である。また、酸処理は、減圧下、常圧下、または加圧下で行うことが可能である。このような酸処理の後、例えばデカンテーションにより、固形分（ＮＤ凝着体を含む）の水洗を行う。沈殿液のｐＨが例えば２〜３に至るまで、デカンテーションによる当該固形分の水洗を反復して行うのが好ましい。爆轟法で得られるＮＤ粗生成物における金属酸化物の含有量が少ない場合には、以上のような酸処理は省略してもよい。
【００３６】
精製工程Ｓ２は、酸化剤を用いてＮＤ粗生成物（精製終了前のＮＤ凝着体）からグラファイトを除去するための酸化処理を含む。爆轟法で得られるＮＤ粗生成物にはグラファイト（黒鉛）が含まれるが、このグラファイトは、使用爆薬が部分的に不完全燃焼を起こして遊離した炭素のうちＮＤ結晶を形成しなかった炭素に由来する。例えば上記の酸処理を経た後に、水溶媒中で所定の酸化剤を作用させることにより、ＮＤ粗生成物からグラファイトを除去することができる（酸化処理）。この酸化処理に用いられる酸化剤としては、例えばクロム酸、無水クロム酸、二クロム酸、過マンガン酸、過塩素酸、及びこれらの塩が挙げられる。酸化処理では、一種類の酸化剤を用いてもよいし、二種類以上の酸化剤を用いてもよい。酸化処理で使用される酸化剤の濃度は、例えば３〜５０重量％である。酸化処理における酸化剤の使用量は、酸化処理に付されるＮＤ粗生成物１００重量部に対して、例えば３００〜５００重量部である。酸化処理温度は、例えば１００〜２００℃である。酸化処理時間は、例えば１〜２４時間である。酸化処理は、減圧下、常圧下、または加圧下で行うことが可能である。また、酸化処理は、グラファイトの除去効率向上の観点から、鉱酸の共存下で行うのが好ましい。鉱酸としては、例えば塩酸、フッ化水素酸、硫酸、硝酸、および王水が挙げられる。酸化処理に鉱酸を用いる場合、鉱酸の濃度は、例えば５〜８０重量％である。このような酸化処理の後、例えばデカンテーションまたは遠心沈降法により、固形分（ＮＤ凝着体を含む）の水洗を行う。水洗当初の上清液は着色しているが、この上清液が目視で透明になるまで、当該固形分の水洗を反復して行うのが好ましい。水洗を繰り返すことにより、不純物である電解質（ＮａＣｌ等）が低減ないし除去される。電解質濃度が低いことは、本方法によって得られるＮＤ粒子について高い分散性および高い分散安定性を実現するうえで好適である。
【００３７】
このような酸化処理の後、ＮＤをアルカリ溶液で処理してもよい。当該アルカリ処理により、ＮＤ表面の酸性官能基（例えばカルボキシル基）を塩（例えばカルボン酸塩）に変換することが可能である。使用されるアルカリ溶液としては、水酸化ナトリウム水溶液が挙げられる。当該アルカリ処理において、アルカリ溶液濃度は、例えば１〜５０重量％であり、処理温度は、例えば７０〜１５０℃であり、処理時間は、例えば０.１〜２４時間である。また、このようなアルカリ処理の後、ＮＤを酸溶液で処理してもよい。当該酸処理を経ることにより、ＮＤ表面の酸性官能基の塩を再び遊離の酸性官能基に戻すことが可能である。使用される酸溶液としては、塩酸等が挙げられる。当該酸処理は、室温で行ってもよく、加熱下で行ってもよい。酸化処理後のアルカリ処理や、その後の酸処理を経たＮＤについては、例えばデカンテーションまたは遠心沈降法により、固形分（ＮＤ凝着体を含む）の水洗を行う。
【００３８】
本方法では、次に、酸素酸化工程を設けることも可能である。酸素酸化工程は、精製工程を経て得られたＮＤの表面を酸化して酸素含有基を形成する工程である。酸素酸化は、酸素雰囲気下、又は窒素で希釈された酸素雰囲気下で加熱処理（例えば、３００〜４００℃の温度で１〜５時間程度加熱する処理）を行うことが好ましい。
【００３９】
本方法では、次に、水素化工程を設けることも可能である。水素化工程は、酸素酸化工程を経て得られた酸素含有基を有するＮＤを水素雰囲気下、又は窒素で希釈された水素雰囲気下で加熱処理（例えば、５００〜７００℃の温度で１〜１０時間程度加熱する処理）を施すことにより、表面官能基として水酸基を有するＮＤを生成する工程である。
【００４０】
（乾燥工程Ｓ３）
本方法では、次に、乾燥工程Ｓ３が行われる。本工程では、例えば、精製工程Ｓ２を経て得られる溶液からエバポレーターを使用して液分を蒸発させた後、これによって生じる残留固形分を乾燥用オーブン内での加熱乾燥によって乾燥させる。加熱乾燥温度は、例えば４０〜１５０℃である。このような乾燥工程Ｓ３を経ることにより、粉体としてＮＤ凝着体（ＮＤ粒子の凝集体）が得られる。
【００４１】
（修飾工程Ｓ４）
本方法では、次に、修飾工程Ｓ４が行われる。修飾工程Ｓ４は、前記シランカップリング剤を、乾燥工程Ｓ３を経たＮＤ凝着体（ＮＤ粒子の凝集体）に作用させることによってＮＤ粒子を表面修飾するための工程である。修飾工程Ｓ４では、解砕メディアを使用して解砕及び解離しつつ、ＮＤ粒子とシランカップリング剤の反応（シリル化反応）を行う。
【００４２】
修飾工程Ｓ４では、まず、反応容器内に乾燥工程Ｓ３を経たＮＤ凝着体の粉体、前記シランカップリング剤、及び溶媒を加えて混合溶液を作製し、当該混合溶液を撹拌する。次に、反応容器内の混合溶液に、解砕メディアとしてジルコニアビーズ等を添加し、超音波発生装置などを使用して混合溶液を撹拌して溶液を均一化しつつ、ＮＤ粒子とシランカップリング剤の反応（シリル化反応）を進行させる。この反応は、発生する熱を抑えるため氷水などを用いて冷却しながら行うことが好ましい。ジルコニアビーズ等を添加して超音波を発生させながら反応させることにより、ＮＤ凝着体を効率的に解砕及び解離しつつ、シランカップリング剤を作用させることができる。詳細には、超音波照射を受ける溶液内に音響効果に基づきキャビテーションが発生し、そのキャビテーション（微小気泡）の崩壊時に生じるジェット噴流によって溶液内のジルコニアビーズが極めて大きな運動エネルギーを得ることができ、当該ジルコニアビーズが溶液内のＮＤ凝着体に衝撃エネルギーを与えることにより、ＮＤ凝着体が解砕及び解離し、ＮＤ凝着体から解離したＮＤ粒子にシランカップリング剤が作用して結合する。
【００４３】
この結合は、シランカップリング剤側のアルコキシシリル基の少なくとも一部が加水分解することによって生じたシラノール基とＮＤ粒子側の表面水酸基との間での脱水縮合反応を経て生ずる結合（共有結合）である。この共有結合は、シランカップリング剤側の１つのシラノール基とＮＤ粒子側の１つの表面水酸基との間で生じてもよく、シランカップリング剤側の２つのシラノール基とＮＤ粒子側の２つの表面水酸基との間で生じてもよい。つまり、シランカップリング剤側とＮＤ粒子側の共有結合は、１つでもよいし、２つでもよい。前記シランカップリング剤は、加水分解性基としてアルコキシシリル基を有するため、当該工程の反応系に含まれるわずかな水分によってもアルコキシシリル基からシラノール基が生じ得る。本発明の表面修飾ＮＤは、表面修飾基として、少なくとも一部に前記式（１）で表される、１つの共有結合でＮＤ粒子と結合した基を含めばよい。
【００４４】
修飾工程Ｓ４で用いるジルコニアビーズの直径は、例えば１５〜５００μｍ、好ましくは１５〜３００μｍである。修飾工程Ｓ４で用いる溶媒としては、例えばメタノール、エタノール、プロパノール、イソプロパノール、２−プロパノール、テトラヒドロフラン、アセトン、メチルエチルケトン、１-メトキシプロパノール、およびメチルイソブチルケトンが挙げられる。溶液中のＮＤ凝着体とシランカップリング剤との比率（重量比）は、例えば２：１〜１：１０である。修飾工程Ｓ４の混合溶液におけるＮＤ凝着体の含有割合は、例えば０.５〜５重量％であり、シランカップリング剤の濃度は、例えば５〜４０重量％である。修飾工程Ｓ４での反応時間は、例えば４〜２０時間である。必要に応じて、本工程で得られた表面修飾ＮＤを上記乾燥工程Ｓ３と同様にして乾燥させることにより、粉体として表面修飾ＮＤを得ることができる。尚、修飾工程Ｓ４を経た溶液中に未反応ＮＤ凝着体が存在する場合には、当該溶液を静置した後にその上清液を採取することにより、未反応ＮＤ凝着体の含有量の低減された表面修飾ＮＤを得ることができる。
【００４５】
以上のような修飾工程Ｓ４により、ＮＤ粒子とこれに結合した表面修飾基を含む表面修飾ＮＤを製造することができる。本方法で製造した表面修飾ＮＤを有機溶媒等の分散媒に分散させることにより、表面修飾ＮＤ分散液が得られる。尚、表面修飾ＮＤ分散液については、修飾工程Ｓ４で用いた溶媒を他の溶媒に変えるための溶媒置換操作を行ってもよい。
【００４６】
［表面修飾ナノダイヤモンド分散液］
本発明の表面修飾ＮＤ分散液は、前記表面修飾ＮＤと分散媒とを含み、表面修飾ＮＤが、有機溶媒等の分散媒に分散している状態となる。前記表面修飾ＮＤ分散液は、分散媒中にて表面修飾ＮＤが互いに離隔してコロイド粒子として分散していることが好ましい。前記表面修飾ＮＤ分散液は、特に分散性に優れた前記表面修飾ＮＤを含有するため、表面修飾ＮＤの供給材料として好適に使用することができる。
【００４７】
前記有機溶媒は、例えばメタノール、エタノール、プロパノール、２−プロパノール、イソプロパノール、テトラヒドロフラン、アセトン、メチルエチルケトン、１−メトキシプロパノール、メチルイソブチルケトン、トルエン、キシレン、シクロヘプタン、シクロヘキサン、シクロペンタン、メチルシクロヘキサン、エチルシクロヘキサン、デカヒドロナフタレン、ヘキサン、ヘプタン、パラフィン、ポリアルファオレフィン、ポリオールエステル、ポリアルキレングリコール、および鉱物油が挙げられる。これらの有機溶媒は１種を単独で、又は２種以上を組み合わせて使用することができる。
【００４８】
表面修飾ＮＤ分散液中の表面修飾ＮＤの含有量（固形分濃度）は、例えば０.００１〜１０重量％である。従って、表面修飾ＮＤ分散液中の分散媒の含有量は、例えば９０〜９９．９９９重量％であり、前記分散媒における前記有機溶媒の含有量は、例えば５０重量％以上（５０〜１００重量％）、好ましくは８０重量％以上、より好ましくは９０重量％以上である。
【００４９】
本発明の表面修飾ＮＤ分散液における表面修飾ＮＤの平均粒子径（メディアン径）は、例えば５０ｎｍ以下（３〜５０ｎｍ）であり、好ましくは４０ｎｍ以下、より好ましくは３０ｎｍ以下、さらに好ましくは２０ｎｍ以下である。樹脂などに分散させたときに高い透明性が得られる点で表面修飾ＮＤの平均粒子径は小さいことが好ましい。尚、表面修飾ＮＤ分散液における表面修飾ＮＤの平均粒子径は、動的光散乱法によって測定することができる。
【００５０】
本発明の表面修飾ＮＤ分散液は、表面修飾ＮＤの製造工程の修飾工程Ｓ４で用いたジルコニアビーズに由来するジルコニウムを含んでいてもよい。分散液中における前記ジルコニウム（Ｚｒ元素換算）の含有量（割合）は、前記表面修飾ＮＤと前記ジルコニウム（Ｚｒ元素換算）の合計含有量に対して、０．０１重量％以上（例えば０．０１〜２０重量％）、好ましくは０．１重量％以上、より好ましくは０．５重量％以上、さらに好ましくは１重量％以上、特に好ましくは２重量％以上、最も好ましくは３重量％以上である。ジルコニウムの割合が上記範囲であるため、表面修飾ＮＤを分散媒に分散させたときの分散安定化が図りやすくなる。これは、ジルコニウムがＮＤ粒子同士の凝集を抑制するためと考えられる。尚、前記ジルコニウムは、酸化ジルコニウム等の化合物であってもよい。
【００５１】
また、本発明の表面修飾ＮＤ分散液は、上述の表面修飾ＮＤと分散媒以外にも添加剤等の他の成分を含有していても良い。他の成分の含有量は、表面修飾ＮＤ分散液全量の例えば３０重量％以下（０〜３０重量％）、好ましくは２０重量％以下、より好ましくは１０重量％以下、さらに好ましくは５重量％以下、特に好ましくは１重量％以下である。従って、上述の表面修飾ＮＤと分散媒の合計含有量は、表面修飾ＮＤ分散液全量の例えば７０重量％以上（７０〜１００重量％）、好ましくは８０重量％以上、より好ましくは９０重量％以上、さらに好ましくは９５重量％以上、特に好ましくは９９重量％以上である。
【００５２】
［樹脂分散体］
本発明の樹脂分散体は、表面修飾ＮＤと樹脂を含む。前記樹脂分散体は、表面修飾ＮＤ若しくは表面修飾ＮＤ由来のものが、樹脂に分散している状態のものであり、例えば樹脂と上述の表面修飾ＮＤとを、前記樹脂のガラス転移温度又は融点以上の温度で加熱して混合することにより調製することができる。前記樹脂は、表面修飾ＮＤにおける表面修飾基のＮ−置換又は無置換アミノ基と反応して結合していてもよい。尚、前記の表面修飾ＮＤ由来のものは、例えば、Ｎ−置換又は無置換アミノ基を有する表面修飾ＮＤと他の化合物との反応物を意味する。
【００５３】
前記樹脂としては、熱硬化性樹脂又は熱可塑性樹脂などが挙げられるが、なかでも熱硬化性樹脂が好ましい。熱硬化性樹脂としては、エポキシ樹脂、アクリル樹脂、ポリイミド樹脂、フェノール樹脂、およびメラミン樹脂が挙げられるが、なかでもエポキシ樹脂、アクリル樹脂、ポリイミド樹脂が好ましい。熱可塑性樹脂としては、例えば、ナイロン樹脂、ポリエチレンテレフタレート（ＰＥＴ）、ポリブチレンテレフタレート（ＰＢＴ）、およびポリイミド（ＰＩ）、が挙げられる。これらの樹脂は、１種を単独で、又は２種以上を組み合わせて使用することができる。また、これらの樹脂のモノマー（単量体）を用いてもよい。
【００５４】
樹脂と表面修飾ＮＤとを溶融混合する温度は、樹脂のガラス転移温度又は融点以上であればよいが、例えば１５０〜４００℃、好ましくは１８０〜３００℃である。
【００５５】
本発明の樹脂分散体における表面修飾ＮＤの含有量は、用途に応じて適宜調整することができ、樹脂分散体に対して、例えば０．０００１〜１０重量％程度、好ましくは０．００１〜５重量％、より好ましくは０．００５〜３重量％、さらに好ましくは０．０１〜１重量％である。
【００５６】
本発明の樹脂分散体は、表面修飾ＮＤの製造工程の修飾工程Ｓ４で用いたジルコニアビーズに由来するジルコニウムを含んでいてもよい。樹脂分散体中における前記ジルコニウム（Ｚｒ元素換算）の含有量（割合）は、前記表面修飾ＮＤと前記ジルコニウム（Ｚｒ元素換算）の合計含有量に対して、０．０１重量％以上（例えば０．０１〜２０重量％）、好ましくは０．１重量％以上、より好ましくは０．５重量％以上、さらに好ましくは１重量％以上、特に好ましくは２重量％以上、最も好ましくは３重量％以上である。ジルコニウムの割合が上記範囲であるため、表面修飾ＮＤを樹脂に分散させたときの分散安定化が図りやすくなる。これは、ジルコニウムがＮＤ粒子同士の凝集を抑制するためと考えられる。
【００５７】
本発明の樹脂分散体は、樹脂と表面修飾ＮＤ以外にも、本発明の効果を損なわない範囲において、必要に応じて種々の添加剤を含有することができる。前記添加剤としては、例えば難燃剤、安定剤、紫外線吸収剤、光安定剤、帯電防止剤、導電性付与剤、滑剤、充填剤、分散剤、離型剤、発泡剤、着色剤、各種無機物（シリカ、金属微粒子など）、およびフィラー（ナノ炭素材料など）を挙げることができる。添加剤の含有量（２種以上含有する場合はその総量）は、樹脂分散体に対して、例えば３０重量％以下、好ましくは２０重量％以下、より好ましくは１０重量％以下、さらに好ましくは５重量％以下である。
【００５８】
本発明の樹脂分散体は、ナノダイヤモンドが有する高い機械的強度や、高い屈折率、高い熱伝導度、耐熱性付与が求められる用途、例えば、機能性ハイブリッド材料、熱的機能材料（耐熱・蓄熱・熱電導・断熱材など）、フォトニクス材料（ＥＬ、ＬＥＤ、液晶、光ディスクなど）、バイオ・生体適合性材料、触媒、コーティング材料、塗料、インキ、めっき材料、研磨材、フィルム（例えば、タッチパネル、各種ディスプレイ等のハードコートフィルム、遮熱フィルム）、シート、スクリーン（例えば、透過型透明スクリーン）、フィラー（例えば、放熱用・機械特性向上用フィラー）、熱安定剤、耐熱性プラスチック基板材料（フレキシブルディスプレイ向け）等に好適に使用することができる。
【実施例】
【００５９】
以下、実施例により本発明をより具体的に説明するが、本発明はこれらの実施例により限定されるものではない。尚、実施例及び比較例における各値は以下の方法で測定した。【００６０】
〈メディアン径〉
表面修飾ＮＤ水分散液に含まれるＮＤ粒子に関する上記のメディアン径（粒径Ｄ５０）は、スペクトリス社製の装置（商品名「ゼータサイザー  ナノＺＳ」）を使用して、動的光散乱法（非接触後方散乱法）によって測定した値である。測定に供された表面修飾ＮＤ水分散液は、ＮＤ濃度が０.２〜２.０重量％となるように超純水で希釈した後に、超音波洗浄機による超音波照射を経たものである。【００６１】
〈ＩＣＰ発光分光分析法〉
表面修飾ＮＤ分散液から加熱によって溶媒を蒸発させた後に残留する乾燥物（粉体）１００ｍｇについて、磁性るつぼに入れた状態で電気炉内にて乾式分解を行った。この乾式分解は、４５０℃で１時間の条件、これに続く５５０℃で１時間の条件、及びこれに続く６５０℃で１時間の条件にて、３段階で行った。このような乾式分解の後、磁性るつぼ内の残留物について、磁性るつぼに濃硫酸０.５ｍｌを加えて蒸発乾固させた。そして、得られた乾固物を最終的に２０ｍｌの超純水に溶解させた。このようにして分析サンプルを調製した。この分析サンプルを、ＩＣＰ発光分光分析装置（商品名「ＣＩＲＯＳ１２０」，リガク社製）により分析した。本分析の検出下限値が５０重量ｐｐｍとなるように前記分析サンプルを調製した。また、本分析では、検量線用標準溶液として、ＳＰＥＸ社製の混合標準溶液ＸＳＴＣ−２２、および、関東化学社製の原子吸光用標準溶液Ｚｒ１０００を、分析サンプルの硫酸濃度と同濃度の硫酸水溶液にて適宜希釈調製して用いた。そして、本分析では、空のるつぼで同様に操作および分析して得られた測定値を、測定対象であるＮＤ分散液試料についての測定値から差し引き、試料中のジルコニア濃度（Ｚｒ元素換算）を求めた。【００６２】
実施例１
以下のような生成工程、精製工程、乾燥工程、および修飾工程を経て、表面修飾ＮＤ分散液ないし表面修飾ＮＤを製造した。【００６３】
（生成工程）
生成工程では、まず、成形された爆薬に電気雷管が装着されたものを爆轟用の耐圧性容器の内部に設置し、容器内において大気組成の常圧の気体と使用爆薬とが共存する状態で、容器を密閉した。容器は鉄製で、容器の容積は１５ｍ3である。爆薬としては、トリニトロトルエン（ＴＮＴ）とシクロトリメチレントリニトロアミンすなわちヘキソーゲン（ＲＤＸ）との混合物０.５０ｋｇを使用した。当該爆薬におけるＴＮＴとＲＤＸの重量比（ＴＮＴ／ＲＤＸ）は、５０／５０である。次に、電気雷管を起爆させ、容器内で爆薬を爆轟させた。次に、室温での２４時間の放置により、容器およびその内部を降温させた。この放冷の後、容器の内壁に付着しているＮＤ粗生成物（上記爆轟法で生成したＮＤ粒子の凝着体と煤を含む）をヘラで掻き取る作業を行い、ＮＤ粗生成物を回収した。ＮＤ粗生成物の回収量は０.０２５ｋｇであった。【００６４】
上述のような生成工程を複数回行うことによって取得されたＮＤ粗生成物に対し、次に、精製工程の酸処理を行った。具体的には、当該ＮＤ粗生成物２００ｇに６Ｌの１０重量％塩酸を加えて得られたスラリーに対し、常圧条件での還流下で１時間の加熱処理を行った。この酸処理における加熱温度は８５〜１００℃である。次に、冷却後、デカンテーションにより、固形分（ＮＤ凝着体と煤を含む）の水洗を行った。沈殿液のｐＨが低ｐＨ側から２に至るまで、デカンテーションによる当該固形分の水洗を反復して行った。【００６５】
（精製工程）
次に、精製工程の酸化処理を行った。具体的には、まず、デカンテーション後の沈殿液に、５Ｌの６０重量％硫酸水溶液と２Ｌの６０重量％クロム酸水溶液とを加えてスラリーとした後、このスラリーに対し、常圧条件での還流下で５時間の加熱処理を行った。この酸化処理における加熱温度は１２０〜１４０℃である。次に、冷却後、デカンテーションにより、固形分（ＮＤ凝着体を含む）の水洗を行った。水洗当初の上清液は着色しているところ、上清液が目視で透明になるまで、デカンテーションによる当該固形分の水洗を反復して行った。次に、当該反復過程における最後のデカンテーションによって得られた沈殿液に対し、１０重量％水酸化ナトリウム水溶液を１Ｌ加えた後、常圧条件での還流下で１時間の加熱処理を行った。この処理における加熱温度は、７０〜１５０℃である。次に、冷却後、デカンテーションによって沈殿液を得て、当該沈殿液について２０重量％塩酸を加えることによってｐＨを２.５に調整した。この後、当該沈殿液中の固形分について、遠心沈降法により水洗を行った。【００６６】
（乾燥工程）
次に、乾燥工程を行った。具体的には、精製工程で得られたＮＤ水分散液からエバポレーターを使用して液分を蒸発させた後、これによって生じた残留固形分を乾燥用オーブン内での加熱乾燥によって１時間乾燥させた。加熱乾燥温度は１５０℃とした。【００６７】
（修飾工程）
上記乾燥工程で得られたＮＤ凝着体０．１５ｇを反応容器に量り取り、エタノール１５ｃｃ、シランカップリング剤として３-アミノプロピルトリメトキシシラン１ｇ（東京化成工業株式会社製）を添加し１０分間攪拌した。攪拌後、ジルコニアボール（東ソー株式会社製、登録商標「ＹＴＺ」、直径３０μｍ）１０ｃｃを添加した。添加後、氷水中で冷やしながら超音波分散機（株式会社エスエムテー社製、型式「ＵＨ−６００Ｓ」）を用い、超音波分散機の振動子の先端を反応容器内の溶液に浸けた状態で１２時間超音波処理して、ＮＤ粒子とシランカップリング剤を反応させた。最初は灰色であったが、徐々に小粒子径化し分散状態もよくなり最後は均一で黒い液体となった。これは、ＮＤ凝着体から順次にＮＤ粒子が解かれ（解砕）、解離状態にあるＮＤ粒子にシランカップリング剤が作用して結合し、表面修飾されたＮＤ粒子がエタノール溶媒中で分散安定化しているためであると考えられる。このようにして表面修飾ＮＤ分散液が得られた。得られた表面修飾ＮＤ分散液の上記方法で測定した表面修飾ＮＤ粒子のメディアン径（粒径Ｄ５０）は、１８ｎｍであった。【００６８】
さらに得られた表面修飾ＮＤ分散液を一昼夜静置し上澄み液を採取後、トルエン（１６ｍｌ）及びヘキサン（４ｍｌ）混合溶媒中に上記上澄み液１５ｍｌを滴下した。滴下した上澄み液は黒色から灰色に変化し、その液を遠心分離機によって２００００Ｇ、１０分間処理して沈殿した表面修飾ＮＤを回収した。回収後、６０℃温風乾燥機で一昼夜乾燥した。乾燥後の表面修飾ＮＤ粒子を上記のＩＣＰ発光分光分析法によってＺｒを定量したところＺｒが７．３％存在することが分かった。【００６９】
上記で回収した遠心分離後の沈殿した表面修飾ＮＤ粒子を乾燥させずに湿潤状態のまま、固形分が２重量％となるようにエタノールで再分散させた。再分散後の表面修飾ＮＤ分散液の外観は、黒色であり、表面修飾ＮＤ粒子がエタノール溶媒中で分散安定化していた。また、この表面修飾ＮＤ分散液の上記方法で測定した表面修飾ＮＤ粒子のメディアン径（粒径Ｄ５０）は、１８ｎｍであった。【００７０】
実施例２
実施例１の修飾工程で用いた３-アミノプロピルトリメトキシシランの代わりにシランカップリング剤として、[３−(Ｎ，Ｎ−ジメチルアミノ)プロピル]トリメトキシシランを用い、超音波処理時間を１０時間としたこと以外は実施例１と同様の操作を行った。
１０時間超音波処理後の上記方法で測定した表面修飾ＮＤ粒子のメディアン径（粒径Ｄ５０）は、１５ｎｍであった。また、上記のＩＣＰ発光分光分析法によってＺｒを定量したところ５．２％存在することが分かった。【００７１】
エタノールで再分散後の表面修飾ＮＤ分散液の外観は、黒色であり、表面修飾ＮＤがエタノール溶媒中で分散安定化していた。また、この表面修飾ＮＤ分散液の上記方法で測定した表面修飾ＮＤ粒子のメディアン径（粒径Ｄ５０）は、１６ｎｍであった。【００７２】
実施例３
実施例１の修飾工程で用いた３-アミノプロピルトリメトキシシランの代わりにシランカップリング剤として、トリメトキシ[３−(フェニルアミノ)プロピル]トリメトキシシランを用い、修飾工程で用いた溶媒をエタノールからトルエンとした以外は実施例１と同様の操作を行った。
１２時間超音波処理後の上記方法で測定した表面修飾ＮＤ粒子のメディアン径（粒径Ｄ５０）は、２０ｎｍであった。また、上記のＩＣＰ発光分光分析法によってＺｒを定量したところ６．８％存在することが分かった。【００７３】
トルエンで再分散後の表面修飾ＮＤ分散液の外観は、黒色であり、表面修飾ＮＤがトルエン溶媒中で分散安定化していた。また、この表面修飾ＮＤ分散液の上記方法で測定した表面修飾ＮＤ粒子のメディアン径（粒径Ｄ５０）は、２０ｎｍであった。【００７４】
比較例１
修飾工程でジルコニアビーズを添加しなかったこと、及び超音波処理時間を８時間としたこと以外は実施例１と同様の操作を行った。
８時間超音波処理後のＮＤ溶液の外観は、仕込み時と変わらず灰白色のままであり、ＮＤ粒子が凝集し、沈降していた。沈降したＮＤ粒子を上記のＩＣＰ発光分光分析法によって定量したところＺｒの存在比率は０．０１％未満であった。このＮＤ粒子を超音波処理してもナノメートルオーダーでの分散はしなかった。【００７５】
比較例２
修飾工程でジルコニアビーズを添加しなかったこと、及び超音波処理時間を４８時間としたこと以外は実施例１と同様の操作を行った。
４８時間超音波処理後のＮＤ溶液の外観は、仕込み時と変わらず灰白色のままであり、ＮＤ粒子が凝集し、沈降していた。沈降したＮＤ粒子を２重量％となるようエタノールに添加し、超音波処理を行ったが、ＮＤ溶液の外観は、灰白色のままで静置するとＮＤ粒子が沈殿した（分散しなかった）。この表面修飾ＮＤ分散液の上記方法で測定した表面修飾ＮＤ粒子のメディアン径（粒径Ｄ５０）は、５８０ｎｍであった。
【符号の説明】
【００７６】
１    表面修飾ナノダイヤモンド
２    ナノダイヤモンド粒子
３    表面修飾基【００７７】
以上のまとめとして、本発明の構成及びそのバリエーションを以下に付記する。
［１］ナノダイヤモンド粒子の表面に表面修飾基を有する表面修飾ナノダイヤモンドであって、前記表面修飾基が、式（１）で表される基を含む、表面修飾ナノダイヤモンド。
［２］ナノダイヤモンド粒子と、Ｎ−置換又は無置換アミノ基を含む炭化水素基を有するシランカップリング剤とを縮合反応させることにより得られる、表面修飾ナノダイヤモンド。
［３］前記ナノダイヤモンド粒子は、爆轟法ナノダイヤモンド粒子である、［１］又は［２］に記載の表面修飾ナノダイヤモンド。
［４］［１］〜［３］のいずれか１つに記載の表面修飾ナノダイヤモンドと分散媒を含む、表面修飾ナノダイヤモンド分散液。
［５］前記分散媒は、有機溶媒（例えば、メタノール、エタノール、プロパノール、２−プロパノール、イソプロパノール、テトラヒドロフラン、アセトン、メチルエチルケトン、１−メトキシプロパノール、メチルイソブチルケトン、トルエン、キシレン、シクロヘプタン、シクロヘキサン、シクロペンタン、メチルシクロヘキサン、エチルシクロヘキサン、デカヒドロナフタレン、ヘキサン、ヘプタン、パラフィン、ポリアルファオレフィン、ポリオールエステル、ポリアルキレングリコール、鉱物油）である、［４］に記載の表面修飾ナノダイヤモンド分散液。
［６］表面修飾ナノダイヤモンドの含有量（固形分濃度）は、０.００１〜１０重量％である、［４］又は［５］に記載の表面修飾ナノダイヤモンド分散液。
［７］前記表面修飾ナノダイヤモンドのメディアン径（Ｄ５０）は、５０ｎｍ以下である、［４］〜［６］のいずれか１つに記載の表面修飾ナノダイヤモンド分散液。
［８］前記表面修飾ナノダイヤモンド分散液は、ジルコニウムを含み、前記ジルコニウム（Ｚｒ元素換算）の割合が、前記表面修飾ナノダイヤモンド分散液に含まれる表面修飾ナノダイヤモンドと前記ジルコニウム（Ｚｒ元素換算）の合計含有量に対して、０．０１重量％以上である、［４］〜［７］のいずれか１つに記載の表面修飾ナノダイヤモンド分散液。
［９］［１］〜［３］のいずれか１つに記載の表面修飾ナノダイヤモンドと樹脂を含む、樹脂分散体。
［１０］前記樹脂は、熱硬化性樹脂（例えば、エポキシ樹脂、アクリル樹脂、ポリイミド樹脂、フェノール樹脂、メラミン樹脂）又は熱可塑性樹脂（例えば、ナイロン樹脂、ポリエチレンテレフタレート、ポリブチレンテレフタレート、ポリイミド）である、［９］に記載の樹脂分散体。
［１１］前記表面修飾ナノダイヤモンドの含有量は、０．０００１〜１０重量％である、［９］又は［１０］に記載の樹脂分散体。
［１２］前記樹脂分散体は、ジルコニウムを含み、前記ジルコニウム（Ｚｒ元素換算）の割合が、前記樹脂分散体に含まれる表面修飾ナノダイヤモンドと前記ジルコニウム（Ｚｒ元素換算）の合計含有量に対して、０．０１重量％以上である、［９］〜［１１］のいずれか１つに記載の樹脂分散体。
【産業上の利用可能性】
【００７８】
本発明の表面修飾ナノダイヤモンドは、酸、エステル、エポキシ、ケトン、ハロゲン化合物等の他の化合物との反応性や、有機溶媒などの分散媒や樹脂中などでの分散性に優れるため、表面修飾ナノダイヤモンドの供給材料として好適である。
【図１】
2018186382.tif 000007
【図２】
2018186382.tif 000008
【国際調査報告】
2018186382.tif 000009
2018186382.tif 000010
2018186382.tif 000011
2018186382.tif 000012